СПОСОБ ИЗГОТОВЛЕНИЯ НАПЫЛЕННОЙ РАБОЧЕЙ ПОВЕРХНОСТИ ЦИЛИНДРА В БЛОКЕ ЦИЛИНДРОВ ДВИГАТЕЛЯ ВНУТРЕННЕГО СГОРАНИЯ, А ТАКЖЕ ТАКОЙ БЛОК ЦИЛИНДРОВ

1. Способ изготовления рабочей поверхности цилиндра в блоке цилиндров двигателя внутреннего сгорания,
причем покрытие (30) изготавливают на внутренней стенке (24) цилиндра отлитого блока цилиндров термическим напылением и причем в качестве распылительного газа используют инертный газ,
отличающийся тем, что
величина массового расхода покровного материала (15) при термическом напылении составляет от 8 до 22,5 кг/ч.
2. Способ изготовления напыленной рабочей поверхности цилиндра в блоке цилиндров двигателя внутреннего сгорания по п.1,
отличающийся тем, что
величина расхода распылительного газа при термическом напылении составляет от 900 до 1500 л/мин.
3. Способ изготовления напыленной рабочей поверхности цилиндра в блоке цилиндров двигателя внутреннего сгорания по п.1,
отличающийся тем, что
величина расхода распылительного газа при термическом напылении составляет от 300 до 900 л/мин.
4. Способ изготовления напыленной рабочей поверхности цилиндра в блоке цилиндров двигателя внутреннего сгорания по одному из п.п.1-3,
отличающийся тем, что
в качестве инертного газа применяют азот или аргон.
5. Способ изготовления напыленной рабочей поверхности цилиндра в блоке цилиндров двигателя внутреннего сгорания по одному из п.п.1-4,
отличающийся тем, что
в качестве покровного материала (15) используют низколегированную углеродистую сталь.
6. Способ изготовления напыленной рабочей поверхности цилиндра в блоке цилиндров двигателя внутреннего сгорания по одному из п.п.1-5,
отличающийся тем, что
покрытие изготавливают плазменным напылением или дуговым напылением, в частности напылением с передачей плазмы проводной дугой или напылением с использованием вращающейся одиночной проволоки.
7. Способ изготовления напыленной рабочей поверхности цилиндра в блоке цилиндров двигателя внутреннего сгорания по п.6,
отличающийся тем, что
в качестве плазмообразующего газа применяется аргоноводородная смесь или аргоноазотная смесь.
8. Способ изготовления напыленной рабочей поверхности цилиндра в блоке цилиндров двигателя внутреннего сгорания по п.7,
отличающийся тем, что
содержание водорода в плазмообразующем газе при применении аргоноводородной смеси составляет от 5 до 40%.
9. Способ изготовления напыленной рабочей поверхности цилиндра в блоке цилиндров двигателя внутреннего сгорания по одному из п.п.6-8,
отличающийся тем, что
температура поверхности частиц составляет от 1600 до 2400°С, температура электрической дуги составляет от 3000 до 6000°С и температура плазмообразующего газа составляет от 10000 до 15000°С.
10. Способ изготовления напыленной рабочей поверхности цилиндра в блоке цилиндров двигателя внутреннего сгорания по одному из п.п.6-9,
отличающийся тем, что
величина расхода плазмообразующего газа составляет от 40 до 250 л/мин.
11. Способ изготовления напыленной рабочей поверхности цилиндра в блоке цилиндров двигателя внутреннего сгорания по одному из п.п.1-10,
отличающийся тем, что
покрытие (30) для изготовления рабочей поверхности цилиндра подвергают хонингованию.
12. Блок цилиндров для двигателя внутреннего сгорания с рабочей поверхностью цилиндра, которая изготовлена способом по одному из п.п.1-11 термическим напылением на внутреннюю стенку (24) цилиндра,
отличающийся тем, что
напыленное покрытие (30) имеет пористость слоя от 4,5 до 25% и содержание оксидов от 0,5 до 5%.